СИНТЕЗ НАНОЧАСТИЦ ОКСИДОВ МЕТАЛЛОВ В СВЕРХКРИТИЧЕСКОЙ ВОДЕ

x
3
1. Синтез наночастиц сложного оксида LiMeO, где: Me-Со, Ni, Zn, Сu, отличающийся тем, что его осуществляют смешением 0,1 М водного раствора двух солей: нитрата лития LiNO и соли Me-Со, Ni, Zn, Сu со сверхкритической водой в реакторе проточного типа при температуре 370-390°С, давлении 220-230 атм.
2
3
4
2. Синтез по п.1, отличающийся тем, что синтез наночастиц LiCoC осуществляют смешением 0,1 М водного раствора двух солей: нитрата лития LiNO и сульфата кобальта CoSO со сверхкритической водой в реакторе проточного типа при температуре 380-390°С, давлении 226-230 атм.
2
3
3
2
3. Синтез по п.1, отличающийся тем, что синтез наночастиц LiNiO осуществляют смешением 0,1 М водного раствора двух солей: нитрата лития LiNO и уксуснокислого никеля Ni(CHCOO) со сверхкритической водой в реакторе проточного типа при температуре 380-390°С, давлении 226-230 атм.
2
3
3
2
4. Синтез по п.1, отличающийся тем, что синтез наночастиц LiCuO осуществляют смешением 0,1 М водного раствора двух солей: нитрата лития LiNO и уксуснокислой меди Сu(СНСОО) со сверхкритической водой в реакторе проточного типа при температуре 380-390°С, давлении 226-230 атм.
2
3
4
5. Синтез по п.1, отличающийся тем, что синтез наночастиц LiZnO осуществляют смешением 0,1 М водного раствора двух солей: нитрата лития LiNO и сульфата цинка ZnSO в реакторе проточного типа при температуре 370-380°С давлении 230 атм.
2
3
3
3
2
6. Синтез наночастиц γ-GаО, отличающийся тем, что его осуществляют смешением 0,1 М раствора соли Gа(NO) 8НO в воде со сверхкритической водой в соотношении 2:10 при температуре реакции 365-384°С и давлении 220-240 атм.
2
3
3
2
7. Синтез наночастиц СеO, отличающийся тем, что его осуществляют смешением 0,2 М раствора соли Ce(NO) 6НO в воде со сверхкритической водой в соотношении 2:10 при температуре реакции 370-390°С и давлении 240-260 атм.